(57)【要約】【課題】長期間の保管によっても、被膜均一性および導電性に優れた被膜を形成することができる、コーティング適性に優れた金属ナノワイヤー分散液を提供すること。【解決手段】金属ナノワイヤー（Ａ）、グリコール（Ｂ）およびグリコールアルキルエーテル（Ｃ）を含有する金属ナノワイヤー分散液。【選択図】なし【特許請求の範囲】
【請求項１】
金属ナノワイヤー（Ａ）、グリコール（Ｂ）およびグリコールアルキルエーテル（Ｃ）を含有する金属ナノワイヤー分散液。
【請求項２】
前記金属ナノワイヤー（Ａ）を構成する金属が銅またはニッケルであることを特徴とする請求項１に記載の金属ナノワイヤー分散液。
【請求項３】
前記金属ナノワイヤー（Ａ）の含有量が、金属ナノワイヤー分散液総量に対して、０．０１〜２質量％であることを特徴とする請求項１または２に記載の金属ナノワイヤー分散液。
【請求項４】
前記グリコール（Ｂ）の沸点が２００℃以下であることを特徴とする請求項１〜３のいずれかに記載の金属ナノワイヤー分散液。
【請求項５】
前記グリコール（Ｂ）がアルキレングリコールを含むことを特徴とする請求項１〜４のいずれかに記載の金属ナノワイヤー分散液。
【請求項６】
前記グリコール（Ｂ）の含有量が、金属ナノワイヤー分散液総量に対して、３０〜９９．８質量％であることを特徴とする請求項１〜５のいずれかに記載の金属ナノワイヤー分散液。
【請求項７】
前記グリコールアルキルエーテル（Ｃ）が、分子中に１つの水酸基を有することを特徴とする請求項１〜６のいずれかに記載の金属ナノワイヤー分散液。
【請求項８】
前記グリコールアルキルエーテル（Ｃ）がアルキレングリコールアルキルエーテルを含むことを特徴とする請求項１〜７のいずれかに記載の金属ナノワイヤー分散液。
【請求項９】
前記グリコールアルキルエーテル（Ｃ）が、前記グリコール（Ｂ）のアルキルエーテルであることを特徴とする請求項１〜８のいずれかに記載の金属ナノワイヤー分散液。
【請求項１０】
前記グリコールアルキルエーテル（Ｃ）の含有量が、金属ナノワイヤー分散液総量に対して、０．１〜６９質量％であることを特徴とする請求項１〜９のいずれかに記載の金属ナノワイヤー分散液。
【請求項１１】
請求項１〜１０のいずれかに記載の金属ナノワイヤー分散液をコーティングしてなることを特徴とする金属ナノワイヤー被膜。
【請求項１２】
請求項１〜１０のいずれかに記載の金属ナノワイヤー分散液をコーティングしてなることを特徴とする透明導電膜。
【請求項１３】
請求項１〜１０のいずれかに記載の金属ナノワイヤー分散液をコーティングしてなることを特徴とする導電部材。
【発明の詳細な説明】
【技術分野】
【０００１】
本発明は金属ナノワイヤー分散液に関する。
【背景技術】
【０００２】
近年、太陽電池の市場拡大、およびスマートフォンおよびタブレット末端等の普及によるタッチパネルの需要拡大にともない、透明電極として透明導電膜が広く用いられている。透明導電膜は、フレキシブル化の観点から、透明導電フィルムが多く用いられ、現在そのほとんどが酸化インジウムスズを導電層として用いるＩＴＯフィルムである。
【０００３】
しかしながら、ＩＴＯフィルムでは長波長領域の光線透過率が低いことに起因する色調の課題があり、また、ＩＴＯは半導体であるため高導電化に限界があること、導電層がセラミックであることから折り曲げ性に問題があった。このため、よりフレキシブルなフィルムが求められていた。
【０００４】
現在、次世代の透明導電フィルムとして、銀ナノワイヤー、銅ナノワイヤー、ニッケルナノワイヤーを用いた透明導電フィルムが提案されている（特許文献１〜３）。
【先行技術文献】
【特許文献】
【０００５】
【特許文献１】特開２０１２−２１６５３５号公報
【特許文献２】特開２０１６−０１１４３０号公報
【特許文献３】国際公開２０１５／１６３２５８号パンフレット
【発明の概要】
【発明が解決しようとする課題】
【０００６】
しかしながら、特許文献１の銀ナノワイヤー分散液は、数カ月の保管で硫化し、その分散液を用いてコーティングしたフィルムは、製造後すぐにコーティングしたフィルムと対比して、導電性が低くなるなど、保管安定性が悪いという問題があった。
特許文献２の銅ナノワイヤー分散液をコーティングしたフィルムは、銅本来の導電性が得られないという問題があった。
特許文献３のニッケルナノワイヤー分散液は、Ａ４サイズの枚葉等にコーティングすることは可能であるが、ロール・ツー・ロールプロセスでウェットコーティングするような工業的なスケールでおこなった場合、形成される被膜の均一性が劣り、透過率が不均一になった。
【０００７】
本発明は、長期間の保管によっても、被膜均一性および導電性に優れた被膜を形成することができる、コーティング適性に優れた金属ナノワイヤー分散液を提供することを目的とするものである。
【課題を解決するための手段】
【０００８】
本発明者らは、特定の溶媒を用いることにより上記目的を達成できることを見出し、本発明に到達した。
【０００９】
本発明の要旨は、下記のとおりである。
＜１＞  金属ナノワイヤー（Ａ）、グリコール（Ｂ）およびグリコールアルキルエーテル（Ｃ）を含有する金属ナノワイヤー分散液。
＜２＞  前記金属ナノワイヤー（Ａ）を構成する金属が銅またはニッケルであることを特徴とする＜１＞に記載の金属ナノワイヤー分散液。
＜３＞  前記金属ナノワイヤー（Ａ）の含有量が、金属ナノワイヤー分散液総量に対して、０．０１〜２質量％であることを特徴とする＜１＞または＜２＞に記載の金属ナノワイヤー分散液。
＜４＞  前記グリコール（Ｂ）の沸点が２００℃以下であることを特徴とする＜１＞〜＜３＞のいずれかに記載の金属ナノワイヤー分散液。
＜５＞  前記グリコール（Ｂ）がアルキレングリコールを含むことを特徴とする＜１＞〜＜４＞のいずれかに記載の金属ナノワイヤー分散液。
＜６＞  前記グリコール（Ｂ）の含有量が、金属ナノワイヤー分散液総量に対して、３０〜９９．８質量％であることを特徴とする＜１＞〜＜５＞のいずれかに記載の金属ナノワイヤー分散液。
＜７＞  前記グリコールアルキルエーテル（Ｃ）が、分子中に１つの水酸基を有することを特徴とする＜１＞〜＜６＞のいずれかに記載の金属ナノワイヤー分散液。
＜８＞  前記グリコールアルキルエーテル（Ｃ）がアルキレングリコールアルキルエーテルを含むことを特徴とする＜１＞〜＜７＞のいずれかに記載の金属ナノワイヤー分散液。＜９＞  前記グリコールアルキルエーテル（Ｃ）が、前記グリコール（Ｂ）のアルキルエーテルであることを特徴とする＜１＞〜＜８＞のいずれかに記載の金属ナノワイヤー分散液。
＜１０＞  前記グリコールアルキルエーテル（Ｃ）の含有量が、金属ナノワイヤー分散液総量に対して、０．１〜６９質量％であることを特徴とする＜１＞〜＜９＞のいずれかに記載の金属ナノワイヤー分散液。
＜１１＞  ＜１＞〜＜１０＞のいずれかに記載の金属ナノワイヤー分散液をコーティングしてなることを特徴とする金属ナノワイヤー被膜。
＜１２＞  ＜１＞〜＜１０＞のいずれかに記載の金属ナノワイヤー分散液をコーティングしてなることを特徴とする透明導電膜。
＜１３＞  ＜１＞〜＜１０＞のいずれかに記載の金属ナノワイヤー分散液をコーティングしてなることを特徴とする導電部材。
【発明の効果】
【００１０】
本発明によれば、長期間の保管によっても、被膜均一性および導電性に優れた被膜を形成することができる、コーティング適性に優れた金属ナノワイヤー分散液を提供できる。本発明の分散液は、ロール・ツー・ロールプロセスでのウェットコーティング適性にも優れている。本発明の分散液をコーティングしてなる金属ナノワイヤー被膜は、透明導電膜として、タッチパネル等に好適に用いることができる。
【図面の簡単な説明】
【００１１】
【図１】実施例１の金属ナノワイヤー被膜を撮影した図である。
【図２】比較例３の金属ナノワイヤー被膜を撮影した図である。
【発明を実施するための形態】
【００１２】
本発明の金属ナノワイヤー分散液は、金属ナノワイヤー（Ａ）（以下、成分（Ａ）ということがある）、グリコール（Ｂ）（以下、成分（Ｂ）ということがある）およびグリコールアルキルエーテル（Ｃ）（以下、成分（Ｃ）ということがある）から構成されている。
【００１３】
金属ナノワイヤー（Ａ）は、金属を主成分とするナノワイヤーのことであって、公知の方法で製造可能なものである。金属ナノワイヤー（Ａ）は通常、金属からなり、直径がナノメートルオーダーの繊維状物質である。金属ナノワイヤー（Ａ）を構成する金属の種類は、特に限定されるものでは無く、導電性を有するあらゆる金属であってよい。金属ナノワイヤー（Ａ）を構成する金属は通常、ニッケル、銅、銀、またはこれらの混合物であってよい。ニッケルおよび銅は一般的に、分散液中において、分散性および耐酸化性が劣る傾向がある。このため、金属ナノワイヤー（Ａ）を構成する金属が銅および／またはニッケルであれば、本発明の効果を最大限活かすことができる。金属ナノワイヤー（Ａ）が銀のナノワイヤーであっても、長期保存時において本発明は効果を発揮する。金属ナノワイヤー（Ａ）は、被膜均一性、導電性および保管安定性のさらなる向上の観点から、ニッケルナノワイヤーおよび／または銅ナノワイヤー、特にニッケルナノワイヤーが好ましい。
【００１４】
本明細書中、被膜均一性は、金属ナノワイヤー（Ａ）の均一分散性に優れた被膜が得られることに基づく、分散液が有する特性の１つである。被膜における金属ナノワイヤー（Ａ）の均一分散性は、例えば、被膜における透過率の均一性により、決定することができる。
導電性は、導電性に優れた被膜が得られることに基づく、分散液が有する特性の１つである。
保管安定性は、本発明の分散液を長期間保管しても、被膜均一性および導電性が良好な被膜が得られることに基づく、分散液が有する特性の１つであり、分散液保管時の被膜均一性および導電性を包含する。
コーティング適性とは、工業的スケールでのコーティングに適したコーティング法（例えばロール・ツー・ロールプロセス法）によっても、被膜均一性および導電性が良好な被膜を形成することができることに基づく、分散液が有する特性の１つである。
【００１５】
金属ナノワイヤー（Ａ）の形状は、繊維状または線状である限り、特に限定されない。金属ナノワイヤー（Ａ）の平均長は通常、１〜１００μｍであり、被膜均一性、導電性および保管安定性のさらなる向上の観点から、好ましくは５〜６０μｍ、より好ましくは１０μｍ〜５０μｍである。金属ナノワイヤー（Ａ）の平均径は通常、１０〜２００ｎｍであり、被膜均一性、導電性および保管安定性のさらなる向上の観点から、好ましくは５０〜１２０ｎｍである。
【００１６】
金属ナノワイヤー（Ａ）は市販品として入手することができる。例えば、Ａｇｎｗ−９０（ＡＣＳ  ＭＡＴＥＲＩＡＬ社；銀ナノワイヤー）、Ｓｉｌｖｅｒ  ｎａｎｏｗｉｒｅｓ  Ａ７０（ＮＯＶＡＲＩＡＬＳ社；銀ナノワイヤー）、Ｃｏｐｐｅｒ  ｎａｎｏｗｉｒｅｓ  Ａ１（ＮＯＶＡＲＩＡＬＳ社；銅ナノワイヤー）が挙げられる。
【００１７】
金属ナノワイヤー（Ａ）のナノワイヤー分散液中での質量濃度は特に限定されず、用途およびコーティング方法等により適宜設定することができる。例えば、透明導電膜向け用途において、金属ナノワイヤー（Ａ）の含有量は通常、ナノワイヤー分散液総量に対して０．０１〜２質量％であり、被膜均一性、導電性および保管安定性のさらなる向上の観点から、好ましくは０．１〜１質量％であり、より好ましくは０．１〜０．５質量％、さらに好ましくは０．１〜０．４質量％、最も好ましくは０．２〜０．４質量％である。
【００１８】
本発明の分散液はグリコール（Ｂ）およびグリコールアルキルエーテル（Ｃ）を組み合わせて含有する。これにより、分散液のコーティング適性が向上するだけでなく、長期間の保管によっても、被膜均一性および導電性に優れた被膜を形成することができるようになる。特に、軟化点および／または融点が相対的に低いポリエチレンテレフタレート（ＰＥＴ）等の基材に対しても、被膜均一性および導電性に優れた被膜を形成することができるようになる。これらの現象の詳細は明らかではないが、以下のメカニズムに基づくものと考えられる。グリコール（Ｂ）は、１分子中に存在する２つの水酸基により、一般的によく使用されるモノオールよりも、その粘度が高い。そのため、比重の高い金属ナノワイヤーにおいても、分散液中での沈降を遅延させることができる。また、金属の酸化還元電位等により、効果の源泉は異なるが、グリコール（Ｂ）は、還元性を有する。このため、分散溶媒としてグリコール（Ｂ）を含有させておくことで、銅および銀などの貴金属においては、分散液中での耐酸化性が向上する。またニッケルのような卑金属でも乾燥時の熱により、金属ナノワイヤーの表面劣化を還元することができる。従って、導電性に優れた金属ナノワイヤー被膜を形成することが可能になる。一方、グリコール（Ｂ）は、相対的に高い沸点を有し、かつ極性が高い有機溶媒であるため、グリコール（Ｂ）を分散溶媒とするナノワイヤー分散液はＰＥＴフィルムなどの汎用的なフィルム基板にウェットコーティングするのは難しい。しかも、グリコール（Ｂ）の沸点より、軟化点および／または融点が相対的に低いＰＥＴ等の基材を用いることは難しい。そこで、グリコール（Ｂ）と共にグリコールアルキルエーテル（Ｃ）を組み合わせて含有させることにより、比較的低温（例えば、１３０〜１５０℃）での数分の乾燥により、分散溶媒を除去でき、ＰＥＴフィルムなどへのウェットコーティング（特にロール・ツー・ロールプロセス）が可能になる。しかも、分散液を長期間保管した場合であっても、被膜均一性および導電性に優れた被膜を形成することができる。乾燥温度の低減は、グリコールアルキルエーテル（Ｃ）の含有により、沸点を低下させ得ることに起因するものと考えられる。分散液がグリコールアルキルエーテル（Ｃ）を含有しない場合、コーティング適性が低下する。分散液がグリコール（Ｂ）を含有しない場合、分散液の製造直後から、被膜均一性が低下する。分散液の製造直後において、被膜均一性が得られたとしても、分散液の長期間の保管により、被膜均一性が低下したり、かつ／または被膜の導電性が低下したりする。
【００１９】
グリコール（Ｂ）は、鎖式脂肪族炭化水素または環式脂肪族炭化水素の２つの炭化水素原子の代わりに、水酸基が１つずつ置換している構造を有するグリコール（ジオール）のことである。鎖式脂肪族炭化水素の場合、グリコール（Ｂ）はアルキレングリコールである。鎖式脂肪族炭化水素の場合、グリコール（Ｂ）はシクロアルカンジオールである。グリコール（Ｂ）の代わりに、メタノール等のモノオールまたはグリセリン等のトリオールを用いると、被膜均一性、導電性および保管安定性が低下する。
【００２０】
アルキレングリコールは、例えば、炭素原子数２〜５、好ましくは２〜３のアルキレングリコール、およびこれらの脱水縮合物を包含する。アルキレングリコールの脱水縮合物はポリアルキレングリコールのことであり、ポリアルキレングリコール１分子中のオキシアルキレン単位の繰り返し数は通常、２〜４、特に２〜３である。アルキレングリコールの具体例として、例えば、エチレングリコール（沸点：１９５℃）、プロピレングリコール（沸点：１８８℃）、トリメチレングリコール（沸点：２１１℃）、ジエチレングリコール（沸点：２４４℃）、ジプロピレングリコール（沸点：２３２℃）、トリエチレングリコール（沸点：２８７℃）、トリプロピレングリコール（沸点：２７３℃）が挙げられる。
【００２１】
シクロアルカンジオールは、例えば、炭素原子数３〜１０、好ましくは３〜６のシクロアルカンジオール、およびこれらの脱水縮合物を包含する。シクロアルカンジオールの脱水縮合物は２分子以上のシクロアルカングリコールのエーテル化物（すなわち脱水縮合物）のことであり、当該エーテル化物１分子中のオキシシクロアルキレン単位の繰り返し数は通常、２〜４、特に２〜３である。シクロアルカンジオールの具体例として、例えば、１，２−シクロプロパンジオール、１，３−シクロブタンジオール、１，３−シクロペンタンジオール、１，４−シクロヘキサンジオールが挙げられる。
【００２２】
グリコール（Ｂ）は、分散溶媒の除去性の観点ならびに被膜均一性、導電性および保管安定性のさらなる向上の観点から、沸点が２５０℃以下、特に２００℃以下のグリコールであることが好ましい。グリコール（Ｂ）の沸点の下限値は通常、１４０℃であり、好ましくは１６０℃である。またグリコール（Ｂ）は、ナノワイヤーの分散性の観点から、粘度の高いグリコールが好ましい。グリコール（Ｂ）は、沸点と粘度の関係から、エチレングリコール、プロピレングリコール（すなわち１，２−プロパンジオール）またはそれらの混合物がより好ましいグリコールである。
【００２３】
グリコール（Ｂ）は、被膜均一性、導電性および保管安定性のさらなる向上の観点から、好ましくはアルキレングリコールを含む。同様の観点から、より好ましいグリコール（Ｂ）は、エチレングリコール、プロピレングリコール、トリメチレングリコール、ジエチレングリコール、ジプロピレングリコール、トリエチレングリコール、トリプロピレングリコールからなる群から選択される１種以上のアルキレングリコールを含む。
同様の観点から、さらに好ましいグリコール（Ｂ）は、エチレングリコール、プロピレングリコール、ジエチレングリコール、ジプロピレングリコール、トリエチレングリコール、トリプロピレングリコールからなる群から選択される１種以上のアルキレングリコールを含む。
同様の観点から、最も好ましいグリコール（Ｂ）は、エチレングリコール、プロピレングリコールからなる群から選択される１種以上のアルキレングリコール（特にプロピレングリコール）を含む。
【００２４】
グリコールアルキルエーテル（Ｃ）は、グリコール（Ｂ）として使用され得る前記グリコール（例えば、アルキレングリコールまたはシクロアルキレングリコール）において、２つの水酸基うち、少なくとも１つの水酸基がアルキルエーテル化されているグリコール誘導体である。アルキルエーテルを構成するアルキル基は炭素原子数１〜５のアルキル基であり、被膜均一性、導電性、保管安定性ならびにコーティング適性のさらなる向上の観点から、好ましくは１〜４、より好ましくは１〜３のアルキル基である。当該アルキル基の具体例として、例えば、メチル基、エチル基、ｎ−プロピル基、ｉｓｏ−プロピル基、ｎ−ブチル基、ｉｓｏ−ブチル基、ｔｅｒｔ−ブチル基等が挙げられる。
【００２５】
グリコールアルキルエーテル（Ｃ）は、被膜均一性、導電性、保管安定性ならびにコーティング適性のさらなる向上の観点から、好ましくはアルキレングリコールアルキルエーテルを含む。アルキレングリコールアルキルエーテルを構成するアルキレングリコールは、グリコール（Ｂ）として使用され得るアルキレングリコールと同様の範囲内から選択されてよい。
【００２６】
アルキレングリコールアルキルエーテルの具体例として、例えば、エチレングリコールモノメチルエーテル、エチレングリコールモノエチルエーテル、エチレングリコールモノプロピルエーテル、プロピレングリコール１−モノメチルエーテル（＝１−メトキシ−２−プロパノール）、プロピレングリコール２−モノメチルエーテル（＝２−メトキシ−１−プロパノール）、プロピレングリコール１−モノエチルエーテル（＝１−エトキシ−２−プロパノール）、プロピレングリコール２−モノエチルエーテル（＝２−エトキシ−１−プロパノール）、プロピレングリコール１−モノプロピルエーテル（＝１−プロポキシ−２−プロパノール）、プロピレングリコール２−モノプロピルエーテル（＝２−プロポキシ−１−プロパノール）、エチレングリコールジメチルエーテル、エチレングリコールジエチルエーテル、エチレングリコールジプロピルエーテル、プロピレングリコールジメチルエーテル、プロピレングリコールジエチルエーテル、プロピレングリコールジプロピルエーテル、ジエチレングリコールモノメチルエーテル、ジエチレングリコールモノエチルエーテル、ジエチレングリコールモノプロピルエーテル、ジエチレングリコールジメチルエーテル、ジエチレングリコールジエチルエーテル、ジエチレングリコールジプロピルエーテルが挙げられる。
【００２７】
グリコールアルキルエーテル（Ｃ）は分子中に水酸基を有さなくてもよいが、被膜均一性、導電性、保管安定性ならびにコーティング適性のさらなる向上の観点から、分子中に少なくとも１つ以上の水酸基を有することが好ましく、より好ましくは分子中に１つの水酸基を有する。
【００２８】
グリコールアルキルエーテル（Ｃ）は、被膜均一性、導電性、保管安定性ならびにコーティング適性のさらなる向上の観点から、エチレングリコールモノメチルエーテル、エチレングリコールモノエチルエーテル、エチレングリコールモノプロピルエーテル、プロピレングリコール１−モノメチルエーテル（＝１−メトキシ−２−プロパノール）、プロピレングリコール２−モノメチルエーテル（＝２−メトキシ−１−プロパノール）、プロピレングリコール１−モノエチルエーテル（＝１−エトキシ−２−プロパノール）、プロピレングリコール２−モノエチルエーテル（＝２−エトキシ−１−プロパノール）、プロピレングリコール１−モノプロピルエーテル（＝１−プロポキシ−２−プロパノール）、プロピレングリコール２−モノプロピルエーテル（＝２−プロポキシ−１−プロパノール）、エチレングリコールジメチルエーテル、エチレングリコールジエチルエーテル、エチレングリコールジプロピルエーテル、プロピレングリコールジメチルエーテル、プロピレングリコールジエチルエーテル、プロピレングリコールジプロピルエーテル）からなる群から選択される１種以上のグリコールアルキルエーテルを含むことが好ましい。
同様の観点から、グリコールアルキルエーテル（Ｃ）は、エチレングリコールモノメチルエーテル、エチレングリコールモノエチルエーテル、エチレングリコールモノプロピルエーテル、プロピレングリコール１−モノメチルエーテル（＝１−メトキシ−２−プロパノール）、プロピレングリコール２−モノメチルエーテル（＝２−メトキシ−１−プロパノール）、プロピレングリコール１−モノエチルエーテル（＝１−エトキシ−２−プロパノール）、プロピレングリコール２−モノエチルエーテル（＝２−エトキシ−１−プロパノール）、プロピレングリコール１−モノプロピルエーテル（＝１−プロポキシ−２−プロパノール）、プロピレングリコール２−モノプロピルエーテル（＝２−プロポキシ−１−プロパノール）からなる群から選択される１種以上のグリコールアルキルエーテルを含むことがより好ましい。
同様の観点から、さらに好ましいグリコールアルキルエーテル（Ｃ）は、エチレングリコールモノメチルエーテル、エチレングリコールモノエチルエーテル、プロピレングリコール１−モノメチルエーテル（＝１−メトキシ−２−プロパノール）、プロピレングリコール２−モノメチルエーテル（＝２−メトキシ−１−プロパノール）、プロピレングリコール１−モノエチルエーテル（＝１−エトキシ−２−プロパノール）、プロピレングリコール２−モノエチルエーテル（＝２−エトキシ−１−プロパノール）からなる群から選択される１種以上のグリコールアルキルエーテルを含むことがさらに好ましい。
【００２９】
グリコールアルキルエーテル（Ｃ）を構成するグリコールと、グリコール（Ｂ）としてのグリコールとは、それぞれ独立して選択されてよいが、グリコール（Ｂ）とグリコールアルキルエーテル（Ｃ）との相溶性に基づく被膜均一性および導電性、保管安定性ならびにコーティング適性のさらなる向上の観点から、同一であることが好ましい。換言すると、グリコールアルキルエーテル（Ｃ）は、グリコール（Ｂ）のアルキルエーテル、すなわち、分散液に含有されるグリコール（Ｂ）と同じグリコールのアルキルエーテル、であることが好ましい。
【００３０】
グリコール（Ｂ）とグリコールアルキルエーテル（Ｃ）の濃度および比率に関しては、限定されるものではないが、以下の内容が適応される。
【００３１】
グリコール（Ｂ）のナノワイヤー分散液中での質量濃度は特に限定されず、用途およびコーティング方法等により適宜設定することができる。例えば、透明導電膜向け用途において、グリコール（Ｂ）の含有量は通常、ナノワイヤー分散液総量に対して３０〜９９．８質量％であり、被膜均一性、導電性、保管安定性ならびにコーティング適性のさらなる向上の観点から、好ましくは４０〜９９質量％であり、より好ましくは５０〜９８質量％であり、さらに好ましくは７０〜９８質量％であり、最も好ましくは８０〜９６質量％である。２種以上のグリコール（Ｂ）を用いる場合は、それらの合計質量が上記範囲内であればよい。
【００３２】
グリコールアルキルエーテル（Ｃ）のナノワイヤー分散液中での質量濃度は特に限定されず、用途およびコーティング方法等により適宜設定することができる。例えば、透明導電膜向け用途において、グリコールアルキルエーテル（Ｃ）の含有量は通常、ナノワイヤー分散液総量に対して０．１〜６９質量％であり、被膜均一性、導電性、保管安定性ならびにコーティング適性のさらなる向上の観点から、好ましくは１〜６０質量％であり、より好ましくは１〜５０質量％であり、さらに好ましくは２〜３０質量％であり、特に好ましくは４〜２０質量％、最も好ましくは４〜１２質量％である。２種以上のグリコールアルキルエーテル（Ｃ）を用いる場合は、それらの合計質量が上記範囲内であればよい。
【００３３】
グリコールアルキルエーテル（Ｃ）の含有量は、被膜均一性、導電性、保管安定性ならびにコーティング適性のさらなる向上の観点から、グリコール（Ｂ）１００質量部に対して、１〜１５０質量部とすることが好ましく、１〜１００質量部とすることがより好ましく、１〜５０質量部とすることがさらに好ましく、２〜１８質量部とすることが特に好ましく、３〜１０質量部とすることが最も好ましい。
【００３４】
本発明の金属ナノワイヤー分散液には、本発明の効果を損なわない範囲で、成分（Ｂ）および成分（Ｃ）とは異なる溶媒（以下、成分（Ｄ）ということがある）および／またはバインダー樹脂、レベリング剤、増粘剤、消泡剤、希釈剤等の添加剤をさらに含有してもよい。
【００３５】
成分（Ｄ）としては、上記した成分（Ｂ）および成分（Ｃ）以外の有機溶媒および水等が挙げられる。このような有機溶媒として、例えば、メチルアルコール、エチルアルコール、ｎ−プロピルアルコール、ｉｓｏ−プロピルアルコール、ｎ−ブチルアルコール、ｉｓｏ−ブチルアルコール、ｔｅｒｔ−ブチルアルコール等のモノオール等が挙げられる。
【００３６】
成分（Ｄ）の含有量は通常、ナノワイヤー分散液総量に対して、１０質量％以下であり、被膜均一性、導電性および保管安定性のさらなる向上の観点から、好ましくは５質量％以下、より好ましくは１質量％以下、さらに好ましくは０質量％である。
【００３７】
バインダー樹脂は、分散液中、溶解されていてもよく、または分散されていてもよい。このようなバインダー樹脂として、例えば、アクリル樹脂、エポキシ樹脂、ウレタン樹脂、シリコーン樹脂等が挙げられる。
【００３８】
バインダー樹脂の含有量は通常、成分（Ａ）１００質量部に対して、１００質量部以下であり、被膜均一性、導電性および保管安定性のさらなる向上の観点から、好ましくは５０質量部以下、より好ましくは２５質量部以下、さらに好ましくは０質量部である。
【００３９】
本発明の金属ナノワイヤー分散液を、コーティングした後、溶媒を乾燥させることにより、被膜（すなわち、金属ナノワイヤー被膜）を得ることができる。例えば、本発明の金属ナノワイヤー分散液をコーティング後、大気圧下、１３０〜１５０℃で数分（例えば、１〜３分間）の熱処理にて被膜を形成することができる。コーティング方法としては、電子デバイスの導電膜の分野で採用されているあらゆるコーティング方法が使用可能である。コーティング方法の具体例として、例えば、ロール・ツー・ロール塗布法等が挙げられる。基材としては、特に限定されるものではないが、本発明の趣旨上、フィルム基板が好ましく、さらに低耐熱であるが汎用性の高いＰＥＴ、ＣＯＰ（シクロオレフィン）のフィルム基板が好ましい。本発明の分散液はフィルム基材にコーティングすることにより、透明導電膜等の形成に好適に使用できる。
【００４０】
本発明の金属ナノワイヤー分散液を用いて形成された被膜（すなわち、金属ナノワイヤー被膜）は、被膜均一性および導電性に優れるため、電子デバイスの導電部材として有用である。電子デバイスとして、例えば、タッチパネル、有機ＥＬ等が挙げられる。導電部材は、電子デバイスにおいて導電性が要求されるあらゆる部材であってよく、例えば、透明導電膜等が挙げられる。
【００４１】
本発明の金属ナノワイヤー分散液を用いて形成された被膜はまた、良好な透明性をさらに有するため、電子デバイス（例えば、タッチパネル）の透明導電膜（特に透明電極）として有用である。
【００４２】
本発明の金属ナノワイヤー分散液を用いて形成された被膜はまた、良好なフレキシブル特性をさらに有するため、フレキシブル電子デバイス（例えば、フレキシブルタッチパネル）のフレキシブル導電部材（例えば、フレキシブル透明導電膜（特にフレキシブル透明電極））として有用である。
【実施例】
【００４３】
以下、本発明を実施例によって具体的に説明するが、本発明はこれらによって限定されるものではない。
【００４４】
１．評価方法
（１）コーティング適性
金属ナノワイヤー分散液を用いて、ロール・ツー・ロール塗布装置（サンクメタル社製）にて、基板（ＰＥＴフィルム；ルミラーＴ６０＃１００）に対して、３ｍ（長）のコーティングを行った。評価は、ライン速度０．７ｍ／分、コーティング量１５ｍｇ／ｍ２、乾燥温度１５０℃および乾燥時間１分２０秒の条件下でのコーティングの可否で実施した。コーティング不可の基準は、コーティング時の斑化および乾燥不足などにより、乾燥膜の形成ができない場合とした。実施例１および比較例３の分散液で得られた金属ナノワイヤー被膜を撮影した図をそれぞれ図１および図２に示す。
◎◎：コーティング可能；
×：コーティング不可。
【００４５】
（２）被膜均一性（全光線透過率）
上記評価方法（１）で得られた被膜の被膜均一性は、始点（０ｍ付近）と終点（３ｍ付近）の全光線透過率の差の絶対値で評価した。評価は、以下の基準で実施した。全光線透過率は、ＪＩＳ  Ｋ７３６１−１に準じる方法で測定した。
◎◎：０．５％未満（最良）；
◎：０．５％以上、１％未満（優良）；
○：１％以上、３％未満（良）；
△：３％以上、５％未満（実用上問題なし）；
×：５％以上（不良）。
【００４６】
（３）導電性（表面抵抗値）
上記評価方法（２）に基づく△以上の被膜において、始点（０ｍ付近）、中点（１．５ｍ付近）、終点（３ｍ付近）から、それぞれ８０×５０ｍｍの試験片を切り出し、その表面抵抗値をＪＩＳ  Ｋ７１９４（１９９４）に準じて測定した。評価は、平均値に基づいて、以下の基準で実施した。なお、導電性の評価は、金属ナノワイヤーの含有量が異なる実施例１０および１１では行わなかった。
◎◎：１００Ω／□未満（最良）；
◎：１００Ω／□以上、３００Ω／□未満（優良）；
○：３００Ω／□以上、７００Ω／□未満（良）；
△：７００Ω／□以上、１３００Ω／□未満（実用上問題なし）；
×：１３００Ω／□以上（不良）。
【００４７】
（４）保管安定性
６ヶ月保管後の金属ナノワイヤー分散液を上記評価方法（１）と同様の条件にてコーティングし、全光線透過率（ＪＩＳＫ７３６１−１）と表面抵抗値（ＪＩＳ  Ｋ７１９４）を測定し、以下の基準で評価した。
【００４８】
・分散液の保管安定性（全光線透過率）
凝集等により分散液の状態変化がある場合、同条件でコーティングしても、外観に違いが発生する。このため、金属ナノワイヤー分散液の保存安定性は全光線透過率にて評価した。詳しくは、（４）でコーティングした始点（０ｍ付近）の全光線透過率と、評価方法（２）の始点の全光線透過率を比較し、差の絶対値を以下の基準で評価した。
◎◎：０．５％未満（最良）；
◎：０．５％以上、０．８％未満（優良）；
○：０．８％以上、２．５％未満（良）；
△：２．５％以上、３．５％未満（実用上問題なし）；
×：３．５％以上（不良）。
【００４９】
・金属ナノワイヤーの保管安定性（表面抵抗値）
酸化等による劣化が起きると導電性に変化が起きるため、金属ナノワイヤー自体の劣化に関する保存安定性は表面抵抗値で評価した。詳しくは、（４）でコーティングした始点（０ｍ付近）の表面抵抗値と、評価方法３の始点の表面抵抗値を比較し、それらの変動率を以下の基準で評価した。
変動率＝［（４）の表面抵抗値］／［（３））の表面抵抗値］×１００
◎◎：１０５％未満（最良）；
◎：１０５％以上１２０％未満（最良）；
○：１２０％以上、１５０％未満（良）；
△：１５０％以上、２００％未満（実用上問題なし）；
×：２００％以上（不良）。
【００５０】
（５）総合評価
全ての評価結果のうち、最低の評価結果を総合評価結果として用いた。
【００５１】
２．原料
以下に使用した金属ナノワイヤーを記す。
【００５２】
ＡｇＮＷ（銀ナノワイヤー）
ＡＣＳ  ＭＡＴＥＲＩＡＬ社Ａｇｎｗ−９０（銀ナノワイヤー）を使用した。Ａｇｎｗ−９０は平均径９０ｎｍ、平均長２０〜３０μｍである。
【００５３】
ＣｕＮＷ（銅ナノワイヤー）
窒素雰囲気下で、７２０ｇの水酸化ナトリウムを、純水２４００ｇに溶解した。次いで、硝酸銅三水和物２．１ｇを９０ｇの純水で溶解させた水溶液を添加した。さらに３９ｇのエチレンジアミンを添加し、２００ｒｐｍで撹拌をおこない、均一な青色の水溶液を調製した。
この水溶液に、アスコルビン酸水溶液（１０質量％）１６０ｇを加え、２００ｒｐｍで撹拌を継続したまま、フラスコを７０℃の湯浴に６０分間浸漬した。その後、撹拌を停止し、湯浴に浸漬し続けることによって、銅ナノワイヤーが析出したことを確認し、遠心分離により回収した。得られた銅ナノワイヤーは、ＳＥＭ、ＴＥＭによる観察から、平均径は７０ｎｍ、平均長は４５μｍであった。
【００５４】
ＮｉＮＷ（ニッケルナノワイヤー）
塩化ニッケル六水和物４ｇ、クエン酸三ナトリウム二水和物０．３７５ｇをエチレングリコールに添加し、全量で５００ｇとした。この溶液を９０℃に加熱した。
一方、水酸化ナトリウム１ｇ、塩化白金酸六水和物１．２μｇをエチレングリコールに添加し、全量で４９９ｇにした。この溶液を９０℃に加熱した
各溶液中の化合物がすべて溶解した後、水酸化ナトリウムが含まれる溶液にヒドラジン一水和物１ｇ添加し、その後、２つの溶液を混合した。混合した溶液を、磁気回路に入れ、１５０ｍＴの磁場を印加し、９０〜９５℃に維持したまま１５分間静置して還元反応を行い、遠心分離によりニッケルナノワイヤーを回収した。得られたニッケルナノワイヤーは、ＳＥＭ、ＴＥＭによる観察から、平均径が９０ｎｍであって、平均長が２５μｍであった。
【００５５】
プロピレングリコール  沸点：１８８℃
エチレングリコール  沸点：１９５℃
ジエチレングリコール  沸点：２４４℃
【００５６】
実施例１
プロピレングリコール９４質量部およびプロピレングリコール１−モノメチルエーテル５．７５質量部の混合溶媒を作製した。ＮｉＮＷ ０．２５質量部を混合溶媒に添加し、金属ナノワイヤー分散液を作製し、６ヶ月空気中、２５℃で放置した。
【００５７】
実施例２〜１１および比較例１〜８
分散液組成を表１に記載のように変更する以外は実施例１と同様の操作をおこなって、金属ナノワイヤー分散液を作製し、６ヶ月空気中で放置した。
【００５８】
得られた金属ナノワイヤー分散液の組成および評価結果を表１に示す。
【００５９】
【表１】
2019067760.tif 000002
【００６０】
【表２】
2019067760.tif 000003
【００６１】
実施例１〜１１の分散液は、成分（Ａ）（Ｂ）および（Ｃ）のいずれの成分も含んでいるため、コーティング適性があり、長期間の保管によっても、被膜均一性および導電性に優れた被膜を形成することができた。実施例１〜３，７および９の分散液は、被膜均一性、導電性およびそれらの特性に関する分散液の保管安定性に著しく優れている。
【００６２】
比較例１、３、４、７および８の分散液は、成分（Ｃ）を含んでいないため、乾燥不良、斑化などにより、コーティング適性が無かった。
比較例２、５、６の分散液は、コーティング適性を有していたが、成分（Ｂ）を含んでいないため、被膜均一性が乏しかったか、または被膜の導電性に関する分散液の保管安定性に乏しかった。
【産業上の利用可能性】
【００６３】
本発明の金属ナノワイヤー分散液は、電子デバイス（例えば、タッチパネル）の透明導電膜（特に透明電極）として使用可能な金属ナノワイヤー被膜の製造に有用である。
【図１】
2019067760.tif 000004
【図２】
2019067760.tif 000005